СЕТКА ДЛЯ АРМИРОВАНИЯ БЕТОНА

Полезная модель относится к изделиям из полимерных материалов. Предлагаемая сетка может быть использована для армирования бетонных стяжек, для армирования балластных слоев тротуаров и площадок, армирования асфальто-бетонных и асфальто-битумных слоев, укрепления кирпичной кладки и т.п.
Известна сетка для армирования бетона, образованная ортогонально пересекающимися стренгами из экструдированного ориентированного по двум осям полипропилена и предназначенная, в частности, для бетонных работ (сетка ТЕНАКС РФ-1).
Сетка ТЕНАКС РФ-1 имеет прямоугольные ячейки с размерами сторон 27 и 40 мм.
Наиболее близкой к предлагаемой полезной модели является известная сетка для армирования бетона, содержащая перекрещивающиеся пряди из синтетического материала, которые характеризуются разрывным удлинением в диапазоне 3-8% (RU 2004131215, WO 03/080934).
2
Недостатком этих сеток является несбалансированность массы 1 мсетки и размеров ячейки, в том числе, толщины ее элементов. При желании облегчить конструкцию (сократить расход полимера на единицу площади сетки) теряется прочность сетки, необходимая при использовании ее в заявленных областях применения.
Техническая задача полезной модели - устранение указанных недостатков.
Технический результат полезной модели состоит в упрочнении сеток при сокращении расхода материала.
2
Указанный технический результат достигается тем, что сетка для армирования бетона, образованная ортогонально пересекающимися стренгами, выполненными из экструдированного ориентированного полиолефинового материала, выполнена из материала на основе полиолефина или смеси полиолефинов со степенью кристалличности 60-75% и энергией активации вязкого течения 35-49 кДж/моль с ячейкой, имеющей после ориентирования сетки в двух взаимно перпендикулярных направлениях минимальную толщину стренги 0,7-2,0 мм, толщину в местах пересечения стренг 1,0-4,5 мм, поперечный размер ячейки 30-50 мм, продольный размер ячейки 35-50 мм и соотношение поперечного и продольного размеров от 1:1 до 1:1,5, причем 1 м сетки имеет массу 130-180 г.
Сетка может быть выполнена из материала, включающего полиолефин или смесь полиолефинов и целевые добавки.
Предпочтительно, сетка выполнена из полимерного материала на основе полипропилена, более предпочтительно - на основе стабилизированного полипропилена.
Полипропилен, являющийся материалом сетки, предпочтительно имеет степень кристалличности 73-75% и содержит 93-98% изотактической фракции.
Сетка также может быть изготовлена из материала на основе смеси полипропилена и полиэтилена.
При необходимости, сетка может быть выполнена из полимерного материала, окрашенного в массе.
Надмолекулярная структура и молекулярно-массовые свойства полиолефина определяют его способность к переработке экструдированием, а также прочность полиолефина как в неориентированном состоянии, так и после ориентирования. В результате проведенных исследований было обнаружено, что для обеспечения необходимой прочности сетки при минимальном расходе материала на ее изготовление необходимо
использовать полиолефин со степенью кристалличности (показатель, зависящий от надмолекулярной структуры полимера) 60-75% и энергией активации вязкого течения (показатель, зависящий от молекулярной массы и молекулярно-массового распределения полимера) 35-49 кДж/моль. При использовании полимеров, имеющих иные свойства, достижение указанного технического результата невозможно.
2
Для достижения технического результата необходимо выполнение еще одного условия. В результате проведенных исследований было обнаружено, что при использовании полиолефина (смеси полиолефинов) с указанными выше надмолекулярными и молекулярно-массовыми характеристиками и получении сетки с ячейками, имеющими поперечный размер от 30 до 50 мм, продольный размер от 35 до 50 мм и соотношение поперечного и продольного размеров от 1:1 до 1:1,5, для обеспечения высокой прочности необходимо, чтобы после ориентирования в двух взаимно перпендикулярных направлениях минимальная толщина стренг составляла от 0,7 до 2,0 мм, а толщина ячейки в местах пересечения стренг - от 1,0 до 4,5 мм. Толщина стренги после ориентирования не является одинаковой по длине ячейки и имеет наименьшую величину в области, близкой к середине стороны ячейки - критической точке, по которой и происходит разрушение сетки при нагрузке. Указанная выше толщина элементов ячейки, в том числе, в местах пересечения стренг позволяет при минимально возможной массе 1 м сетки (130-180 г) обеспечить ей необходимую прочность.
Получение сетки осуществляют следующим образом.
Гранулированный полиолефиновый материал загружают в экструдер, имеющий формующую головку (фильеру) с осциллирующим в продольном направлении дорном. Матрица фильеры имеет продольные и поперечные «канавки» для формирования контура сетки. Из этой фильеры выходит уже готовая сетка с ортогональными ячейками в виде рукава. Полученный рукав затем растягивается в ортогональном направлении с помощью конуса,
охлаждается, разрезается и поступает на узел продольной ориентации, а затем - на узел поперечной ориентации.
2
В таблице приведены прочностные свойства сеток, имеющих массу 1 м сетки, равную 130-180 г, и линейные характеристики в указанных выше пределах.
Таблица
Направление измерения
Предел прочности при растяжении, кН/м,
Относительное удлинение, %,
Вдоль
не менее 6,9
не менее 8,0
Поперек
не менее 12,7
не менее 6,5